(57)【要約】【課題】  熱電変換素子の割れの回避並びに、熱電変換素子／電極間の接合性向上及び熱電変換特性の向上を可能とする。【解決手段】  熱電変換素子及び電極を接合する接合材と熱電変換素子との間に、ＴｉxＣｕ1-x（ｘ＝０．２〜０．４３）の組成を含み、線膨張係数が１２×１０-6〜１５×１０-6［／Ｋ］であるバリア層が配置されている。【選択図】  図１
2006339283.tif 000002
【特許請求の範囲】
【請求項１】
一対の電極間に熱電変換素子が設けられた熱電モジュールにおいて、
前記電極の少なくとも一方と前記熱電変換素子との間に、熱電変換素子側から順にバリア層と接合材とが設けられ、前記バリア層は、ＴｉxＣｕ1-x（ｘ＝０．２〜０．４３）の組成を含むと共に、線膨張係数が１２×１０-6〜１５×１０-6［／Ｋ］である熱電モジュール。
【請求項２】
前記熱電変換素子がクラスレート化合物である請求項１に記載の熱電モジュール。
【請求項３】
前記バリア層は、Ｔｉ粉及びＣｕ粉の混合粉末を用いて成形、焼結してなる請求項１又は２に記載の熱電モジュール。
【請求項４】
前記バリア層は、Ｔｉ−Ｃｕ合金粉末を用いて成形、焼結してなる請求項１又は２に記載の熱電モジュール。
【発明の詳細な説明】
【技術分野】
【０００１】
本発明は、熱電モジュールに関し、詳しくは、ろう材などの接合材を用いて接合された熱電モジュールに関する。
【背景技術】
【０００２】
ゼーベック効果を利用した熱電変換素子は、熱エネルギーを電気エネルギーに変換することが可能である。この性質を利用し、産業・民生用プロセスや移動体から排出される排熱を有効な電力に変換することができるため、熱電変換素子は、環境問題に配慮した省エネルギー技術として注目されている。
【０００３】
熱電変換素子の性能は、性能指数ＺＴ＝α2σＴ／κ〔α：ゼーベック係数、σ：電気伝導度、κ：熱伝導度、Ｔ：測定温度〕で表すことができるが、高い性能指数を示す熱電変換素子としては従来から、ビスマス・テルル系材料、シリコン・ゲルマニウム系材料、鉛・テルル系材料などを用いた熱電変換素子が知られている。また、アルミニウムをドープした酸化亜鉛粉を成形、焼成してなる熱電変換素子も知られている（例えば、特許文献１参照）。
【０００４】
さらに近年では、新規な熱電変換素子の材料としてクラスレート化合物が注目されている（例えば、非特許文献１参照）。
【０００５】
上記のような熱電変換素子を用いた熱電モジュールは、熱電変換素子に温度差を与えたときに熱電変換し、熱から電流及び電圧を取り出せるように構成される。したがって、熱電変換素子と接合する電極（Ｃｕ，Ｎｉ等）を設ける必要があり、電極との接合には高温域でも耐え得るように銀ろう等のろう材（接合材料）が用いられている。
【０００６】
ところが、発電時の温度は約６００℃程度の高温域にまで及ぶため、ろう材成分やＣｕ，Ｎｉ等の電極成分、熱電変換素子成分は相互に拡散しやすく、熱電変換素子が溶解したり、あるいは電極／熱電変換素子の接合界面が剥離する、電極／熱電変換素子間に不純物相ができる等を招来するほか、構成要素間で線膨張係数（熱膨張率）が相互に大きく異なることに起因して熱電変換素子に割れ（破断）が発生しやすい傾向がある。このような場合には、熱電変換特性は低下し、電流が流れなくなる現象を招くことになる。
【０００７】
上記に関連する技術として、電極上にＣｕ層、Ｎｉ層、表面層（Ｐｄ、Ｐｔ、Ｎｂ、Ｃｒ、又はＴｉからなる層）を順に設け、表面層の組成によりバリア層成分の拡散を防止する技術に関する開示がある（例えば、特許文献２参照）。
【特許文献１】特開２００２−１１８２９６号公報
【特許文献２】特開２００３−２８２９７４号公報
【非特許文献１】Proc. 21th Int. Conf. on Thermoelectrics, 2002, pp.77-80.
【発明の開示】
【発明が解決しようとする課題】
【０００８】
しかしながら、前記技術をはじめ従来より提案されている技術では、ろう材成分や電極成分、熱電変換素子成分の相互拡散をある程度防止できても、バリア層と熱電材料との間に熱膨張差が生じたときには、その熱膨張差が接合強度に影響して電極／熱電変換素子間で接合剥がれが生じたり、熱電変換素子に割れが発生する等の課題がある。
【０００９】
本発明は、上記に鑑みなされたものであり、特にバリア層成分の熱電変換素子への拡散を防止する構成を有すると共に、熱電変換素子の割れ（破断）の発生が抑えられ、バリア層及び熱電変換素子間の接合性が良好で、高度の熱電変換特性を有する熱電モジュールを提供することを目的とし、該目的を達成することを課題とする。
【課題を解決するための手段】
【００１０】
本発明は、熱電変換素子及び電極間に成分の拡散防止用に設けるバリア層をチタン（Ｔｉ）及び銅（Ｃｕ）を所定比率で含む組成で構成することが、熱電変換素子と他の構成要素との間の熱膨張差を小さくし、バリア層及び熱電変換素子間の熱膨張に起因する接合剥がれや、熱電変換素子の割れの防止に有効であるとの知見を得、かかる知見に基づいて達成されたものである。
【００１１】
上記目的を達成するために、本発明の熱電モジュールは、一対の電極間にバリア層及び接合材を介して熱電変換素子が配置されてなり、一対の電極の少なくとも一方（好ましくは少なくとも高温側の電極）と熱電変換素子との間に熱電変換素子側から順にバリア層と接合材とが設けられると共に、前記バリア層を、ＴｉxＣｕ1-x（ｘ＝０．２〜０．４３）を含む組成とし、線膨張係数が１２×１０-6〜１５×１０-6［／Ｋ］の範囲内となるように構成したものである。
【００１２】
本発明の熱電モジュールにおいては、各電極及び熱電変換素子間に設けられた接合材と熱電変換素子との間にバリア層を配置し、このバリア層をＴｉxＣｕ1-x（ｘ＝０．２〜０．４３）を含む線膨張係数が１２×１０-6〜１５×１０-6［／Ｋ］である構成とすることで、熱電変換素子と隙間のない良好な接合界面が形成されると共に、熱電変換素子との間の熱膨張差が低減されるので、広範な温度領域（特に室温〜６００℃）にわたり、電極／熱電変換素子間の接合強度、特にバリア層と熱電変換素子との間の接合強度を向上させることができ、熱電変換素子の割れも解消することができる。
【００１３】
また、バリア層が接合材及び各電極と熱電変換素子との間に介在するので、接合材成分が熱電変換素子に拡散するのを効果的に防止でき、成分拡散に伴なう熱電変換特性の低下、具体的には、熱電変換素子が溶解したり、あるいは電極／熱電変換素子の接合界面で剥離する等による特性の低下を抑止することができる。
【００１４】
本発明の熱電モジュールを構成する熱電変換素子は、クラスレート化合物を用いて好適に構成することができる。ＴｉxＣｕ1-x（ｘ＝０．２〜０．４３）の組成を含むバリア層の線膨張係数は、クラスレート化合物の線膨張係数に特に近く、高温域に達した場合でも熱膨張差を小さく保つことができ、バリア層と熱電変換素子との間の接合強度の向上、及び熱電変換素子の割れ（破断）の発生防止に効果的である。
【００１５】
ＴｉxＣｕ1-x（ｘ＝０．２〜０．４３）の組成を含むバリア層は、Ｔｉ粉及びＣｕ粉の混合粉末を用いて成形した後、これを焼結することにより、又はＴｉ−Ｃｕ合金粉末を用いて成形した後、これを焼結することにより、好適に形成することができる。Ｔｉ粉やＣｕ粉、合金粉の粉末は、成形が容易で取扱いやすく、また、粉末形態で用いることで、その一部が焼結の際に熱電変換素子の内部に入り込んで接合されるので、板状もしくはシート状等の物を用いた場合に比して、熱電変換素子との間の接合強度をより高めることができる。すなわち、上記のように熱膨張差を抑えつつ、接合強度を高め得るので、電極（特にバリア層）／熱電変換素子間での接合剥がれや熱電変換素子の割れの発生の回避に特に有効である。
【００１６】
特に、Ｔｉ−Ｃｕ合金粉末を用いて成形、焼結する場合、用いる合金粉末の組成でバリア層の組成、特性が決まるので、組成が均一なバリア層の形成に有効であり、所望特性を有する熱電モジュールを安定的に作製することができると共に、高温下でも特性変化を生じ難い高い耐久性を確保することができる。
【発明の効果】
【００１７】
本発明によれば、特にバリア層成分の熱電変換素子への拡散を防止する構成を有すると共に、熱電変換素子の割れ（破断）の発生が抑えられ、バリア層及び熱電変換素子間の接合性が良好で、高度の熱電変換特性を有する熱電モジュールを提供することができる。
【発明を実施するための最良の形態】
【００１８】
以下、本発明の熱電モジュールの実施形態を図１を参照して説明する。
以下に示す実施形態では、電極にＣｕ（銅）を用い、熱電変換素子にクラスレート化合物を用いた場合を中心に説明する。但し、本発明においては、本実施形態に何ら制限されるものではない。
【００１９】
本実施形態は、Ｎ型熱電変換素子をなすクラスレート化合物としてＢａ8Ｇａ15Ｇｅ31を、Ｐ型熱電変換素子をなすクラスレート化合物としてＢａ8Ｇａ18Ｇｅ28を用い、熱電変換素子であるクラスレート化合物の各々と電極との間に、接合材である銀ろう（ろう材）からなるろう材層及び、Ｔｉ2Ｃｕ3の組成に構成されたＴｉＣｕバリア層を設けて構成したものである。
【００２０】
図１に示すように、本実施形態における熱電モジュール１は、Ｂａ8Ｇａ15Ｇｅ31で構成されたＮ型熱電変換素子１０とＢａ8Ｇａ18Ｇｅ28で構成されたＰ型熱電変換素子２０とを備えており、Ｎ型熱電変換素子１０及びＰ型熱電変換素子２０は、この両者と接合する単一のＣｕ共通極３０及びこれと対極をなすＣｕ対向極１１，２１と各々電気的に接続され、Ｃｕ対向極１１及び２１は負荷（電球）を介して電気的に接続されている。そして、Ｃｕ共通極３０側を加熱（heat）すると共に、Ｃｕ対向極１１及び２１側を所定の温度が保たれるように冷却することにより、温度差が与えられたときに発電できるようになっている。
【００２１】
Ｎ型熱電変換素子１０及びＰ型熱電変換素子２０は各々、加熱側のＴｉＣｕバリア層１２、２２と、冷却側のＴｉＣｕバリア層１４、２４とで挟まれた構造に構成されている。
【００２２】
加熱側のＴｉＣｕバリア層１２は、Ｎ型熱電変換素子１０とＣｕ共通極３０との間に配置されており、Ｎ型熱電変換素子１０と接合されると共に、Ｃｕ共通極３０とはろう材層１３を介して接合されている。また、加熱側のＴｉＣｕバリア層２２は、Ｐ型熱電変換素子２０とＣｕ共通極３０との間に配置されており、Ｐ型熱電変換素子２０と接合されると共に、Ｃｕ共通極３０とはろう材層２３を介して接合されている。各熱電変換素子とＣｕ共通極３０とは、相互に通電可能なようになっている。
【００２３】
また同様に、加熱側と逆側となる冷却側では、ＴｉＣｕバリア１４は、Ｎ型熱電変換素子１０とＣｕ対向極１１との間に配置され、Ｎ型熱電変換素子１０と接合されると共に、Ｃｕ対向極１１とはろう材層１５を介して接合されており、ＴｉＣｕバリア２４は、Ｐ型熱電変換素子２０とＣｕ対向極２１との間に配置され、Ｐ型熱電変換素子２０と接合されると共に、Ｃｕ対向極２１とはろう材層２５を介して接合されている。冷却側もまた、各熱電変換素子とＣｕ対向極１１又はＣｕ対向極２１とが各々、相互に通電可能なようになっている。
【００２４】
Ｎ型熱電変換素子１０及びＰ型熱電変換素子２０は、上記のＢａ8Ｇａ15Ｇｅ31及びＢａ8Ｇａ18Ｇｅ28で構成する以外に、他のクラスレート化合物を用いて構成することができる。他のクラスレート化合物としては、例えば、一般式ＩＩ8（ＩＩＩ，ＩＶ）46：〔ＩＩ＝Ｂａ，Ｓｒ，アルカリ金属，アルカリ土類金属；ＩＩＩ＝Ｇａ，Ｓｉ，Ｓｎ，Ａｌ，遷移金属；ＩＶ＝Ｇｅ，Ｓｉ，Ｓｎ，遷移金属〕で表される立方晶系のクラスレート化合物が挙げられる。これらから、Ｎ型用、Ｐ型用に適宜選択して用いることができる。
【００２５】
上記の中でも、Ｂａ8ＧａyＧｅ46-yで表される立方晶系のクラスレート化合物が好適であり、前記ｙは１４≦ｙ≦２２を満たす範囲が好ましい。具体的な化合物例として、Ｂａ8Ｇａ16Ｇｅ30、Ｂａ8Ｇａ15Ｓｉ31、Ｂａ8Ｇａ16Ｓｉ30、Ｂａ8Ｇａ18Ｓｉ28、Ｂａ8Ｇａ14Ｓｎ32、Ｂａ8Ｇａ15Ｓｎ31、Ｂａ8Ｇａ16Ｓｎ30、Ｂａ8Ａｌ16Ｓｉ30、Ｂａ8Ａｌ16Ｇｅ30、Ｓｒ8Ａｌ16Ｓｉ30、Ｓｒ8Ｇａ16Ｓｉ30、Ｓｒ8Ｇａ16Ｇｅ30等が挙げられる。
【００２６】
Ｎ型及びＰ型の各熱電変換素子の作製は、例えば、微粒子状に粉砕されたクラスレート化合物を（場合により別のクラスレート化合物を併用する場合は、微粒子状に粉砕された別のクラスレート化合物と共に有機溶剤中で超音波攪拌器等により攪拌、分散して分散液とした後の乾燥後）成形し、成形されたクラスレート化合物を焼結することによって行なうことができる。なお、成形と焼結とは別々に行なう以外に、成形すると共に焼結するようにすることもできる。
【００２７】
成形すると共に焼結する場合、加圧成形しながら焼結することで好適に作製できる。加圧成形しながら焼結（加圧焼結）する方法としては、ホットプレス焼結法、熱間等方圧加圧焼結法、放電プラズマ焼結法等のいずれの方法も用いることができる。中でも特に放電プラズマ焼結法が好ましい。放電プラズマ焼結法においては、焼結温度は６００〜９００℃が好ましく、６５０〜８５０℃がより好ましく、焼結時間は１０〜９０分が好ましく、２０〜６０分がより好ましく、加圧時の圧力は２０〜５０ＭＰａが好ましく、２５〜４５ＭＰａがより好ましい。
【００２８】
また、複数のクラスレート化合物により熱電変換素子を構成する場合には、クラスレート化合物の一つを粒子状に粉砕、焼結して多孔体とし、この多孔体の空隙に他のクラスレート化合物を含浸させて作製することができる。含浸は、例えば溶融状態のクラスレート化合物中に多孔体を浸す方法などで行なえる。
【００２９】
加熱側のＴｉＣｕバリア層１２、２２並びに冷却側のＴｉＣｕバリア層１４、２４はいずれも、Ｔｉ2Ｃｕ3の組成が含まれるように、チタン（Ｔｉ）粉と銅（Ｃｕ）粉とを混合した混合粉末を用いて成形し、成形された成形体を更に焼成することにより形成された層である。
【００３０】
混合粉末中のＴｉ粉の純度は９９．９９％であり、Ｃｕ粉の純度は９９．９９％である。純度としては、上記以外に９９．９％以上の範囲で適宜選択することが可能である。
【００３１】
本発明においては、ＴｉＣｕバリア層は、前記組成以外に、ＴｉxＣｕ1-x（ｘ＝０．２〜０．４３）を満足する組成で構成される。組成を前記範囲で構成することにより、ＴｉＣｕバリア層はクラスレート化合物に近い線膨張係数に構成することができ、クラスレート化合物（ここでは、Ｎ型熱電変換素子１０又はＰ型熱電変換素子２０；以下同様。）との熱膨張差を低減することができる。これにより、クラスレート化合物の割れを解消し得ると共に、ＴｉＣｕバリア層とクラスレート化合物との間の接合界面の剥離防止に有効である。
【００３２】
ＴｉxＣｕ1-x（０．２≦ｘ≦０．４３）の組成のうち、０．２５≦ｘ≦０．４３が好ましく、０．４０≦ｘ≦０．４３がより好ましい。好ましい具体的な例は、Ｔｉ2Ｃｕ3（ｘ＝０．４０）である。
【００３３】
Ｔｉ2Ｃｕ3の組成を含むＴｉＣｕバリア層１２、２２並びにＴｉＣｕバリア層１４、２４の線膨張係数は、１３×１０-6［／Ｋ］である。
【００３４】
本実施形態のＴｉＣｕバリア層１２等以外に、本発明においては、ＴｉxＣｕ1-x（ｘ＝０．２〜０．４３）の組成で構成されたＴｉＣｕバリア層は、線膨張係数が１２×１０-6〜１５×１０-6［／Ｋ］である。線膨張係数が前記範囲内であると、クラスレート化合物の線膨張係数に近く、熱膨張によるクラスレート化合物の割れや接合界面の剥離を効果的に回避することができる。
【００３５】
なお、線膨張係数は、ＴＭＡ８１４０（理学電気（株）製）を用いて測定されるものである。
【００３６】
ＴｉＣｕバリア層１２、２２及びＴｉＣｕバリア層１４、２４は、Ｔｉ2Ｃｕ3の組成となるようにＴｉ粉（線膨張係数8×10-6〜11×10-6［／Ｋ］）とＣｕ粉（線膨張係数17×10-6〜21×10-6［／Ｋ］）とを混合して混合粉末とし、この混合粉末を成形し、成形された成形体を更に焼成して形成されたものであり、その具体的な方法としては下記方法が挙げられる。
【００３７】
例えば、焼結装置の所定形状で形成された焼結用室もしくは容器に熱電変換素子の粉末と上記の混合粉末とを積層状態にして加圧焼結する方法、あらかじめ成形されたＮ型，Ｐ型の熱電変換素子の表面に上記の混合粉末を接触させて加圧焼結する方法、等である。
【００３８】
上記に挙げた方法のうち、前者では、クラスレート化合物を用いて熱電変換素子を構成する場合の該熱電変換素子の焼結処理を行なうと同時に、ＴｉＣｕバリア層を接合形成することが可能であり、後者では、所望の形状（厚みやサイズなど）の熱電変換素子を選択した構成が可能であると共に、接合界面の隙間が少なく接合バラツキの小さい、高度の接合強度を確保することができる。
【００３９】
ここでの加圧焼結は、前記クラスレート化合物において加圧焼結する方法と同様の方法を利用して行なうことができる。例えば、ホットプレス焼結法、熱間等方圧加圧焼結法、放電プラズマ焼結法などである。中でも、放電プラズマ焼結法が好ましく、放電プラズマ焼結法の焼結温度、焼結時間、及び加圧時の圧力の範囲、好ましい態様については既述の通りである。
【００４０】
Ｔｉ粉及びＣｕ粉を用いる場合、各々の平均粒径としては、０．１〜１００μｍの範囲内であるのが好ましく、１〜５０μｍの範囲内であるのがより好ましい。平均粒径が前記範囲内であると、混合時の組成の均一化の点で有利である。
【００４１】
ＴｉＣｕバリア層は、Ｔｉ粉とＣｕ粉とを混合した混合粉末を用いる以外に、あらかじめ所望の組成でＴｉとＣｕとを合金化したＴｉ−Ｃｕ合金の粉末（Ｔｉ−Ｃｕ合金粉末）を用い、このＴｉ−Ｃｕ合金粉末を成形、焼成して形成するようにすることもできる。Ｔｉ粉及びＣｕ粉の混合によるよりも、Ｔｉ−Ｃｕ合金粉末を用いた場合が、より層中の組成を均一化でき、所望の特性のバリア層を安定的に形成できると共に、（特に高温域で）高い耐久性が得られる点で好ましい。
【００４２】
Ｔｉ−Ｃｕ合金粉末を用いる場合、その平均粒径としては、０．１〜１００μｍの範囲内であるのが好ましく、１〜５０μｍの範囲内であるのがより好ましい。平均粒径が前記範囲内であると、焼成時の組成の均一化の点で有利である。ここでの平均粒径は、前記同様にして測定されるものである。
【００４３】
また、Ｔｉ粉及びＣｕ粉あるいはＴｉ−Ｃｕ合金粉末を用いる以外に、ＴｉＣｕバリア層は、ＴｉxＣｕ1-x（ｘ＝０．２〜０．４３）の組成を含むＴｉ−Ｃｕ合金で構成された合金板や合金シート等の板状材料を用い、これを熱電変換素子（好ましくはクラスレート化合物）の表面に接合するようにしてもよい。
【００４４】
ＴｉＣｕバリア層の層厚は、０．５〜２．０ｍｍが好ましく、０．５〜１．０ｍｍがより好ましい。
【００４５】
熱電変換素子、好ましくは（より好ましくは粉状の）クラスレート化合物と、Ｔｉ粉及びＣｕ粉の混合粉末又はＴｉ−Ｃｕ合金粉末あるいはＴｉＣｕ合金板等（バリア成分）とを接触させた状態で焼成してＴｉＣｕバリア層を形成する際、焼成により混合粉末等のバリア層材料と熱電変換素子（好ましくはクラスレート化合物）との接触界面で成分拡散現象が起こり、熱電変換素子成分及びバリア層成分が互いに拡散しながら接合して拡散層を形成し得る。この拡散層の形成により、熱電変換素子及びＴｉＣｕバリア層間の接合強度が高められる。本実施形態では、不図示であるが、ＴｉＣｕバリア層２２、２４とＢａ8Ｇａ18Ｇｅ28２０との接合界面、ＴｉＣｕバリア層１２、１４とＢａ8Ｇａ15Ｇｅ31１０との接合界面において拡散層が形成される。
【００４６】
この拡散層の厚みとしては、５０μｍ以下であるのが望ましく、５〜３０μｍがより好ましい。なお、拡散層の厚み（μｍ）はＥＰＭＡ−１６１０〔（株）島津製作所製〕により撮影した写真を用いて測定されるものである。
【００４７】
熱電モジュール１には、加熱側及び冷却側の両方の側にＴｉＣｕバリア層を設けるようにしたが、加熱側のみに設けるようにしてもよい。つまり、加熱側のＣｕ共通極３０と熱電変換素子との間だけでなく冷却側においてＣｕ対向極１１とＮ型熱電変換素子１０との間及びＣｕ対向極２１とＰ型熱電変換素子２０との間にＴｉＣｕバリア層を設けることで、非作動時における高熱の影響を受けて電極やクラスレート化合物等の成分が拡散するのを抑え、冷却側における接合界面での剥離の発生を防止できる点で効果的である。
【００４８】
Ｃｕ共通極３０及びＣｕ対向極１１、２１は、銅板で構成されており、加熱側のＴｉＣｕバリア層１２、２２の表面、並びに冷却側のＴｉＣｕバリア層１４、２４の表面と銀ろうを用いて接合されており、銀ろうからなるろう材層を介して通電可能なようになっている。
【００４９】
また、電極には、銅板以外に、鉄、ニッケル等の導電性の金属材料を適宜選択して用いることができる。
【００５０】
Ｃｕ共通極３０又はＣｕ対向極１１，２１との接合は、接合材として銀ろうを用いる以外に、高温耐性が比較的高く一般に用いられるろう材の中から適宜選択することができる。銀ろう以外には、例えばリン銅ろう等が好適である。
【００５１】
熱電モジュール１に対し、Ｃｕ共通極３０のＴｉＣｕバリア層が接合されていない側から加熱（heat）すると共に、Ｃｕ対向極１１，２１のＴｉＣｕバリア層が接合されていない側を冷却してＣｕ共通極３０側との間に温度差ができるように所定の温度域に保ち、電気的に繋がれた回路内に電圧が発生した場合には負荷（電球）に電流が流れて点灯される。
【００５２】
本実施形態では、一対のＰ型／Ｎ型からなる熱電変換素子で構成された熱電モジュールを中心に説明したが、Ｃｕ対向極１１に更にＰ型を、Ｃｕ対向極２１にＮ型を更に接続し、ＮI型とＰI型、ＰI型とＮII型、ＮII型とＰIII型のように順次交互に接続されたＮ型／Ｐ型／Ｎ型／Ｐ型の熱電モジュールや、Ｐ型／Ｎ型の熱電変換素子がさらに複数組接続して構成された熱電モジュールの場合についても同様である。
【実施例】
【００５３】
以下、実施例によって本発明をより具体的に説明する。但し、本発明はこれらの実施例に限定されるものではない。
【００５４】
（実施例１〜４）
−クラスレート化合物／ＴｉＣｕバリア層接合体の成形−
図２に示すように、試料を加圧するパンチ４２とダイス４３とで取り囲むように形成された試料室４６を有し、試料室４６内に収容された試料を二つのパンチ４２で加圧すると共に二つのパンチ４２の試料室形成側とは逆側にカーボンプレート４７を介して設けられた電極４８から直流パルス電流を流すことによって、試料室４６内の試料を焼結できる放電プラズマ焼結装置を準備した。
【００５５】
上記の放電プラズマ焼結装置の試料室４６内に、図２に示すように、Ｂａ8Ｇａ18Ｇｅ28の粉体（平均粒径〜７５μｍ；クラスレート化合物）４０（７ｇ）を、チタン粉（チタン純度９９．９９％、平均粒径〜３０μｍ）と銅粉（銅純度９９．９９％、平均粒径〜３０μｍ）とを、Ｔｉ0.2Ｃｕ0.8（実施例１）、Ｔｉ0.25Ｃｕ0.75（実施例２）、Ｔｉ0.43Ｃｕ0.57（実施例３）、又はＴｉ0.4Ｃｕ0.6（実施例４）の組成となるように、それぞれ混合したチタン／銅混合粉４１（片側１ｇ）でサンドイッチ状に挟むようにして収容し、０．０５ＭＰａのアルゴン雰囲気とした後、パンチ圧４０ＭＰａ、加熱温度８２０℃、加熱時間６０分間の焼結条件となるように直流電流をパルス状に流して焼結を行なった。
【００５６】
以上のようにして、Ｂａ8Ｇａ18Ｇｅ28をチタン／銅混合粉と共に一体焼結し、ＴｉＣｕバリア層／Ｂａ8Ｇａ18Ｇｅ28（Ｐ型熱電変換素子）／ＴｉＣｕバリア層接合体を成形した。
【００５７】
−熱電モジュールの作製及び評価−
続いて、得られたＴｉＣｕバリア層／Ｂａ8Ｇａ18Ｇｅ28／ＴｉＣｕバリア層接合体の両方のＴｉＣｕバリア層の表面に、銀ろう（Bag-8、溶融温度７８０℃）を用いて８２０℃下で１０分間保持しつつＣｕ板を接合し、図３に示すように、ＴｉＣｕバリア層２２／Ｂａ8Ｇａ18Ｇｅ28２０／ＴｉＣｕバリア層２４を挟むように、ろう材層２３、２５を介してＣｕ電極５０、５１が接合された本発明の熱電モジュールを作製した。
【００５８】
（比較例１〜３）
実施例１において、チタン粉と銅粉とを混合したチタン／銅混合粉を、これと同量のＣｕ粉（ｘ＝０；比較例１）、Ｔｉ0.5Ｃｕ0.5のチタン／銅混合粉（比較例２）、又はＴｉ粉（ｘ＝１；比較例３）に代えたこと以外、実施例１と同様にして、比較の熱電モジュールを作製した。
【００５９】
（評価）
各実施例及び比較例で作製した熱電モジュールについて、下記の評価、測定を行なった。測定及び評価の結果は下記表１に示す。
【００６０】
−１．接合界面の評価−
各熱電モジュールについて、ＴｉＣｕバリア層２２、２４とＢａ8Ｇａ18Ｇｅ28２０との接合界面の接合状態を、光学顕微鏡により接合界面に存在する隙間の有無を観察して評価した。
【００６１】
−２．接合界面の拡散厚みの測定−
各熱電モジュールについて、ＴｉＣｕバリア層２２、２４とＢａ8Ｇａ18Ｇｅ28２０との接合界面にできた拡散層の厚み（μｍ；拡散厚み）をＥＰＭＡ−１６１０〔（株）島津製作所製〕により撮影した写真を用いて測定した。
【００６２】
なお、拡散層は、焼成時にＴｉ粉及び／又はＣｕ粉の粉層とＢａ8Ｇａ18Ｇｅ28の粉層との界面での成分拡散現象により成分拡散して形成された層であり、ＴｉＣｕバリア層２２、２４とＢａ8Ｇａ18Ｇｅ28２０との間の接合強度の向上に寄与するものである。厚みとして好ましい範囲は５μｍ以上５０μｍ以下である。
【００６３】
−３．線膨張係数の測定−
各熱電モジュールに使用したＴｉＣｕバリア層の線膨張係数［／Ｋ］を、各組成単体の試験片を作製してＴＭＡ８１４０（理学電気（株）製）により測定した。
【００６４】
−４．クラスレート割れ及びろう付性の評価−
各熱電モジュールを用いて、Ｃｕ電極の一方を加熱（６００℃）すると共に他方を冷却し、電極間に温度差を形成して一定の電流を流した後に、Ｂａ8Ｇａ18Ｇｅ28の割れの発生の程度を目視により観察し、各ＴｉＣｕバリア層と電極との間の接合状態（ろう付性）を下記の評価基準にしたがって評価した。
〔評価基準〕
○：剥離は全くなく、接合状体は良好であった。
×：剥離が認められ、接合が不充分であった。
【００６５】
【表１】
2006339283.tif 000003
【００６６】
前記表１に示すように、本発明の熱電モジュールは、隙間のない良好な接合界面が形成されて高度の接合強度を有しており、高温でも接合界面の剥離及び熱電変換素子の割れの発生を防止することができ、銀ろうの熱電変換素子への拡散抑止に効果的であった。すなわち、安定した熱電変換特性を発揮できる熱電モジュールを作製することができた。
【００６７】
これに対し、比較の熱電モジュールでは、接合界面の隙間は抑えられたものの、バリア層と熱電変換素子との間の熱膨張差が大きく、接合界面で剥離し熱電変換素子に割れが発生してしまった。
【００６８】
なお、上記で用いたＢａ8Ｇａ18Ｇｅ28をＢａ8Ｇａ15Ｇｅ31（平均粒径〜７５μｍ；クラスレート化合物）に代え、上記と同様にしてＢａ8Ｇａ15Ｇｅ31をチタン／銅混合粉と共に一体焼結し、ＴｉＣｕバリア層／Ｂａ8Ｇａ15Ｇｅ31（Ｎ型熱電変換素子）／ＴｉＣｕバリア層接合体を成形した場合も、接合界面の接合強度が良好であり、熱電変換素子の割れの発生が防止され、銀ろうの熱電変換素子への拡散抑止に効果的であった。この場合にも、安定した熱電変換特性を発揮させることが可能である。
【００６９】
（実施例５）
−クラスレート化合物／ＴｉＣｕバリア層接合体の成形−
実施例１と同様に、図２に示すように構成された放電プラズマ焼結装置を準備した。この放電プラズマ焼結装置の試料室４６内に、Ｂａ8Ｇａ18Ｇｅ28の粉体（平均粒径〜７５μｍ；クラスレート化合物）４０（７ｇ）のみを収容し、０．０５ＭＰａのアルゴン雰囲気とした後、パンチ圧４０ＭＰａ、加熱温度８２０℃、加熱時間６０分間の焼結条件となるように直流電流をパルス状に流して焼結を行なって、φ２０×４．５ｍｍの焼結体を作製し、切断研磨により素子厚み４ｍｍのＢａ8Ｇａ18Ｇｅ28焼結体を得た。
【００７０】
続いて、試料室４６内に再び、得られたＢａ8Ｇａ18Ｇｅ28焼結体を、図２に示すように、Ｔｉ0.2Ｃｕ0.8の組成となるようにチタン粉（チタン純度９９．９９％、平均粒径〜３０μｍ）と銅粉（銅純度９９．９９％、平均粒径〜３０μｍ）とを混合したチタン／銅混合粉４１（片側１ｇ）でサンドイッチ状に挟むようにして収容し、０．０５ＭＰａのアルゴン雰囲気とした後、パンチ圧４０ＭＰａ、加熱温度８２０℃、加熱時間６０分間の焼結条件となるように直流電流をパルス状に流し、再度焼結した。
【００７１】
以上のようにして、ＴｉＣｕバリア層／Ｂａ8Ｇａ18Ｇｅ28（Ｐ型熱電変換素子）／ＴｉＣｕバリア層接合体を成形した。Ｂａ8Ｇａ18Ｇｅ28（Ｐ型熱電変換素子）／ＴｉＣｕバリア層間の接合界面には、拡散層が形成されており、実施例１と同様の方法で測定した層厚（拡散厚み）は、２５μｍであった。
【００７２】
その後、成形した接合体を用いて、実施例１と同様にして本発明の熱電モジュールを作製すると共に、実施例１と同様の評価、測定を行なった。評価、測定の結果は下記表２に示す。
【００７３】
本実施例のように、クラスレート化合物の焼結体を成形後、この焼結体にチタン／銅混合粉を用いてＴｉＣｕバリア層を焼結することにより、熱電変換素子の厚みの制御、管理を行なうことができると共に、熱電変換素子とＴｉＣｕバリア層との接合界面に拡散層が形成され、接合界面の接合バラツキを抑制して高い接合強度を確保することができた。
【００７４】
（実施例６）
実施例１において、ＴｉＣｕバリア層の形成に用いたチタン／銅混合粉（Ｔｉ0.2Ｃｕ0.8）をＴｉ0.2Ｃｕ0.8の組成からなるＴｉ−Ｃｕ合金粉に代えたこと以外、実施例１と同様にして、本発明の熱電モジュールを作製すると共に、実施例１と同様の評価、測定を行なった。測定及び評価の結果は下記表２に示す。
【００７５】
本実施例のように、Ｔｉ0.2Ｃｕ0.8の組成としたチタン／銅混合粉を用いずに、あらかじめＴｉ0.2Ｃｕ0.8の組成からなるＴｉ−Ｃｕ合金粉を用いることにより、組成が均一で安定性、耐久性のあるＴｉＣｕバリア層を形成することができ、経時で特性変化を生じ難く、安定した熱電変換特性を得るのに効果的であった。
【００７６】
（実施例７）
実施例５において、ＴｉＣｕバリア層の形成に用いたチタン／銅混合粉（Ｔｉ0.2Ｃｕ0.8）をＴｉ0.2Ｃｕ0.8の組成からなるＴｉ−Ｃｕ合金粉に代えたこと以外、実施例５と同様にして、本発明の熱電モジュールを作製すると共に、実施例１と同様の評価、測定を行なった。測定及び評価の結果は下記表２に示す。
【００７７】
また、Ｂａ8Ｇａ18Ｇｅ28（Ｐ型熱電変換素子）／ＴｉＣｕバリア層間の接合界面には、実施例１と同様の方法で測定した層厚（拡散厚み）が１０μｍの拡散層が形成されていた。
【００７８】
本実施例では、焼結体を成形後、あらかじめＴｉ0.2Ｃｕ0.8の組成としたＴｉ−Ｃｕ合金粉を用いてＴｉＣｕバリア層を焼結したことにより、熱電変換素子の厚みの制御、管理が行なえ、熱電変換素子とＴｉＣｕバリア層との接合界面には拡散層が形成され、接合界面の接合バラツキを抑えた高い接合強度が得られ、しかも組成が均一で安定性、耐久性のあるＴｉＣｕバリア層とすることができた。これにより、経時で特性変化しにくく、安定した熱電変換特性を得ることができた。
【００７９】
【表２】
2006339283.tif 000004
【００８０】
前記表２に示すように、本発明の熱電モジュールは、隙間のない良好な接合界面が形成されて高度の接合強度を有しており、高温でも接合界面の剥離及び熱電変換素子の割れの発生を防止することができ、銀ろうの熱電変換素子への拡散抑止に効果的であった。すなわち、安定した熱電変換特性を発揮できる熱電モジュールを作製することができた。
【図面の簡単な説明】
【００８１】
【図１】本発明の実施形態に係る熱電モジュールを示す概略断面図である。
【図２】実施例で使用した放電プラズマ焼結装置を説明するための概略断面図である。
【図３】実施例で作製した熱電モジュールの構成を示す概略断面図である。
【符号の説明】
【００８２】
１０…Ｎ型熱電変換素子（クラスレート化合物）
２０…Ｐ型熱電変換素子（クラスレート化合物）
１１，２１…Ｃｕ対向極
１２，２２…加熱側のＴｉＣｕバリア層
１３，２３，１５，２５…ろう材層（銀ろう）
１４，２４…冷却側のＴｉＣｕバリア層
３０…Ｃｕ共通極
５０，５１…Ｃｕ電極
【図１】
2006339283.tif 000005
【図２】
2006339283.tif 000006
【図３】
2006339283.tif 000007